(57)【特許請求の範囲】
【請求項１】
基材粒子と、該基材粒子の表面に形成された少なくとも一層の導電性金属層とを有する導電性微粒子であって、
前記基材粒子の個数平均粒子径が１．０μｍ〜２．８μｍであり、
前記導電性金属層の膜厚をｄとし、基材粒子の個数平均粒子径をＤとしたときの、ｄ／Ｄの比が０．０１〜０．１０であり、
前記導電性金属層がニッケルとリンを含有し、前記導電性金属層のリン含有率Ｃpが、導電性金属層の膜厚ｄと基材粒子の個数平均粒子径Ｄに対し、下記式の関係を満たすものであり、
４４．４（ｄ／Ｄ）＋２．５６≦Ｃp（％）≦１８
前記基材粒子の個数平均粒子径が１．０μｍ以上１．５μｍ未満の場合は、基材粒子の直径が１０％変位したときの圧縮弾性率（１０％Ｋ値）は２０，０００Ｎ／ｍｍ2以上、７０，０００Ｎ／ｍｍ2以下であり、基材粒子の個数平均粒子径が１．５μｍ以上２．０μｍ未満の場合は、基材粒子の１０％Ｋ値は１０，０００Ｎ／ｍｍ2以上、４５，０００Ｎ／ｍｍ2以下であり、基材粒子の個数平均粒子径が２．０μｍ以上２．５μｍ未満の場合は、基材粒子の１０％Ｋ値は５，０００Ｎ／ｍｍ2以上、３０，０００Ｎ／ｍｍ2以下であり、基材粒子の個数平均粒子径が２．５μｍ以上２．８μｍ以下の場合は、基材粒子の１０％Ｋ値は４，０００Ｎ／ｍｍ2以上、２５，０００Ｎ／ｍｍ2以下であり、且つ
前記基材粒子の直径が１０％変位したときの圧縮弾性率（１０％Ｋ値）をＫｃとし、前記導電性微粒子の直径が１０％変位したときの圧縮弾性率（１０％Ｋ値）をＫｍとしたとき、Ｋｍ／Ｋｃの比が２．０以下であることを特徴とする導電性微粒子。
【請求項２】
前記導電性金属層のリン濃度が、４質量％以上、１８質量％以下である請求項１に記載の導電性微粒子。
【請求項３】
前記基材粒子が樹脂粒子である請求項１又は２に記載の導電性微粒子。
【請求項４】
請求項１〜３のいずれかに記載の導電性微粒子を含むことを特徴とする異方性導電材料。
【発明の詳細な説明】
【技術分野】
【０００１】
本発明は、導電性微粒子に関するものであり、詳細には、接続信頼性の高い導電性微粒子に関するものである。
【背景技術】
【０００２】
従来、電子機器の組み立てにおいて、対向する多数の電極や配線間の電気的接続を行うために、異方性導電材料による接続方式が採用されている。異方性導電材料は、導電性微粒子をバインダー樹脂等に混合した材料であり、例えば異方性導電ペースト（ＡＣＰ）、異方性導電フィルム（ＡＣＦ）、異方性導電インク、異方性導電シート等がある。ここで異方性導電材料に用いられる導電性微粒子としては、金属粒子や基材とする樹脂粒子の表面を導電性金属層で被覆したものが使用されている。
【０００３】
異方性導電材料に用いられる導電性微粒子では、導電性微粒子を圧縮変形して異方導電接続する際に、電極等との接続抵抗を低減させ、その接続安定性を高めることが求められる。導電性微粒子の接続安定性を高める手段としては、導電性微粒子や基材粒子の圧縮弾性率を適切に調整することが重要となる。例えば、特許文献１，２には、導通不良を防止し、接続抵抗を低減化するために、基材粒子または導電性微粒子の１０％Ｋ値と圧縮変形回復率を所定範囲に調整した導電性微粒子が開示されている。また、特許文献３には、導電性微粒子の荷重低下率や２０％Ｋ値を所定範囲に調整した導電性微粒子が開示されている。これらの特許文献には、実際に作製された基材粒子の平均粒子径が具体的に記載されていないか、平均粒子径が４μｍの基材粒子を用いたことが記載されている。
【０００４】
ところで、近年、電子機器の小型化、高機能化が益々進展している。それに伴い、電気機器に搭載される電子部品の小型化、高密度実装化が進んでおり、電子回路における電極や配線は一層微細化、狭小化する流れにある。このように電子回路の電極や配線の微細化、狭小化が進むなか、異方性導電材料に用いられる導電性微粒子についても粒子径がより小さなものが要求されており、粒子径の小さな導電性微粒子であってもその接続安定性が求められている。
【先行技術文献】
【特許文献】
【０００５】
【特許文献１】特開２００７−０３５５７４号公報
【特許文献２】特開２００７−０３５５７５号公報
【特許文献３】特開２００５−３２７５０９号公報
【発明の概要】
【発明が解決しようとする課題】
【０００６】
前述した平均粒子径４μｍ程度を含む従来の粒子径の大きい導電性微粒子（例えば、平均粒子径４〜１０μｍ程度）では、高い接続信頼性が得られていたにも関わらず、近年の小型化、高機能化に合わせて導電性微粒子の粒子径を小さくしていくと、導電性微粒子の接続信頼性の確保が難しくなる場合があった。
【０００７】
本発明は前記事情に鑑みてなされたものであり、その目的は、粒子径の小さな導電性微粒子であっても接続信頼性の高い導電性微粒子を提供することにある。
【課題を解決するための手段】
【０００８】
ところで基材粒子に導電性金属層（金属メッキ層など）を形成して導電性微粒子を形成する場合、導電性金属層（金属メッキ層）の厚みを基材粒子径に応じて調整することはなく（すなわち基材粒子径を小さくするほど導電性金属層を薄くするということは行われておらず）、該厚みは導電性確保の観点から決定され、一定厚み以上とされることが多い。従って基材粒子径が小さくなるほど、基材粒子径に対する導電性金属層の厚みの割合が増大する関係にある。本発明者らは、前記課題を解決するために種々検討した結果、基材粒子の粒子径が小さくなると、導電性金属層の機械的影響が大きくなりはじめ、基材粒子としての圧縮弾性特性と、導電性金属層を形成した後での圧縮弾性特性の両特性が導電性微粒子の接続信頼性に影響を与えること、よって前記両特性の比を適切に調整すれば、基材粒子径を小さくしても接続信頼性を確保できることを見出した。
【０００９】
すなわち、本発明の導電性微粒子は、基材粒子と、該基材粒子の表面に形成された少なくとも一層の導電性金属層とを有する導電性微粒子であって、基材粒子の個数平均粒子径が１．０μｍ〜２．８μｍであり、基材粒子の直径が１０％変位したときの圧縮弾性率（１０％Ｋ値）をＫｃとし、導電性微粒子の直径が１０％変位したときの圧縮弾性率（１０％Ｋ値）をＫｍとしたとき、Ｋｍ／Ｋｃの比が２．０以下であるところに特徴を有する。本発明の導電性微粒子は、基材粒子の１０％Ｋ値と導電性微粒子の１０％Ｋ値との比を適正な範囲に調整することにより、個数平均粒子径が１．０μｍ〜２．８μｍという微細な基材粒子を用いた場合でも、接続信頼性の高いものとなる。
【００１０】
導電性微粒子のＫｍ／Ｋｃの比を２．０以下にするためには、例えば、導電性金属層の膜厚を基材粒子の個数平均粒子径に対し適正な範囲となるように調整すればよい。例えば、導電性金属層の膜厚をｄとし、基材粒子の個数平均粒子径をＤとしたとき、ｄ／Ｄの比が０．０１〜０．１０の範囲となるように調整すればよく、より好ましくは０．０１５〜０．０８程度、さらに好ましくは０．０２〜０．０６程度にすることが推奨される。あるいは、導電性金属層のリン濃度を調整することによっても、Ｋｍ／Ｋｃの比を調整することができる。この場合は、例えば、導電性金属層のリン含有率ＣPが、導電性金属層の膜厚ｄと基材粒子の個数平均粒子径Ｄに対し、４４．４（ｄ／Ｄ）＋２．５６≦ＣP（％）≦１８の関係を満たすようにすればよい。導電性金属層としては、ニッケル層、またはその外側にさらに金層を形成したニッケル／金の二層金属層などが好適に採用できる。
【００１１】
本発明はまた、本発明の導電性微粒子を含む異方性導電材料も提供する。
【発明の効果】
【００１２】
本発明の導電性微粒子は、基材粒子の１０％Ｋ値と導電性微粒子の１０％Ｋ値との比を適正な範囲に調整することにより、粒子径が小さいにも関わらず、接続信頼性に優れるものとなる。
【発明を実施するための形態】
【００１３】
本発明の導電性微粒子は、微細化、狭小化された電極や配線の電気接続に対して好適に使用されるものであり、従って、該導電性微粒子は、微細な基材粒子の表面に少なくとも一層の導電性金属層を形成することによって構成されている。そしてこの導電性微粒子では、基材粒子の直径が１０％変位したときの圧縮弾性率（１０％Ｋ値）をＫｃとし、導電性微粒子の直径が１０％変位したときの圧縮弾性率（１０％Ｋ値）をＫｍとしたとき、Ｋｍ／Ｋｃの比が２．０以下となっている。基材粒子が微細なとき（個数平均粒子径が、例えば、２．８μｍ以下のとき）、導電性金属層の圧縮弾性特性の影響を無視することができない。この様な微細な導電性微粒子を加圧接続（圧縮接続）するときには、基材粒子の圧縮弾性率と、さらに導電性金属層を形成した後（導電性微粒子）の圧縮弾性率の両関係（Ｋｍ／Ｋｃ）を前記範囲に制御することによって、接続信頼性を確保することが可能となる。Ｋｍ／Ｋｃの比は好ましくは２．０未満であり、より好ましくは１．９以下、さらに好ましくは１．８以下である。一方、導電性金属層を形成した後（導電性微粒子）の１０％Ｋ値は、その前（基材粒子）の１０％Ｋ値より大きくなることが一般的であることから、前記Ｋｍ／Ｋｃ比は、通常、１．０より大きい。このＫｍ／Ｋｃの比は、１．１以上がより好ましく、１．２以上がさらに好ましく、１．３以上が特に好ましい。
【００１４】
導電性微粒子と基材粒子の１０％Ｋ値は、公知の微小圧縮試験機を用いた圧縮試験にて測定すればよい。例えば、公知の微小圧縮試験機（例えば、島津製作所製「ＭＣＴ−Ｗ５００」等）を用い、室温で粒子の中心方向へ一定の荷重負荷速度で荷重をかける圧縮試験において、粒子の直径が１０％変位するまで粒子を変形させたときの圧縮荷重（Ｎ）と圧縮変位（ｍｍ）を測定し、下記式に基づき求めることができる。
【００１５】
【数１】
0005951977.tif 000002
（上記式中、Ｅ：圧縮弾性率（Ｎ／ｍｍ2）、Ｆ：圧縮荷重（Ｎ）、Ｓ：圧縮変位（ｍｍ）、Ｒ：粒子の半径（ｍｍ）を表す。）
【００１６】
以下、本発明の導電性微粒子のさらなる特徴について、導電性微粒子の構成ごとに詳しく説明する。
【００１７】
１．基材粒子
本発明の導電性微粒子は、微細化、狭小化された電極や配線の電気接続に対して好適に使用可能なものであり、従って、基材粒子は微細なものであることが好ましい。この点から、基材粒子の個数平均粒子径は１．０μｍ以上であり、好ましくは１．１μｍ以上、より好ましくは１．２μｍ以上、さらに好ましくは１．３μｍ以上であり、また２．８μｍ以下であり、好ましくは２．７μｍ以下、より好ましくは２．６μｍ以下、さらに好ましくは２．５μｍ以下である。基材粒子の個数平均粒子径が前記範囲内であれば、微細な導電性微粒子が得られ、微細化、狭小化された電極や配線の電気接続に対して、好適に使用できる。基材粒子の個数平均粒子径は、コールターカウンターにより測定した値であり、分散状態の基材粒子について測定される。
【００１８】
基材粒子の粒子径（個数基準）の変動係数（ＣＶ値）は、１０．０％以下であることが好ましく、より好ましくは８．０％以下、さらに好ましくは５．０％以下、さらにより好ましくは４．０％以下、最も好ましくは３．０％以下である。このように粒子径の変動係数が小さい基材粒子は、単に一次粒子径の大きさが揃っているだけでなく、一次粒子径の単一分散性が極めて高い。そのため、このような基材粒子を用いることにより、粒子径が揃っており、かつ凝集が抑制された導電性微粒子が得られる。基材粒子の粒子径の変動係数は、コールターカウンターにより測定した値であり、分散状態の基材粒子について測定される。
【００１９】
基材粒子の形状は特に限定されるものではなく、例えば、球状、回転楕円体状、金平糖状、薄板状、針状、まゆ状等のいずれでもよいが、球状が好ましく、特に真球状が好ましい。
【００２０】
基材粒子の１０％Ｋ値（Ｋｃ）は特に限定されないが、基材粒子の１０％Ｋ値が大きすぎる場合は、電極等との接触面積が十分確保されず、導電性微粒子の接続抵抗値が高くなるおそれがある。一方、基材粒子の１０％Ｋ値が小さすぎる場合は、導電性微粒子とするために導電性金属層を形成する際、もしくは異方性導電材料とするためにバインダー樹脂等に分散させる際など、電気接続に供するまでに基材粒子が変形し、従来の形状を維持できないおそれがある。なお、本発明の導電性微粒子は、平均粒子径が２．８μｍ以下と非常に微細であるため、基材粒子の１０％Ｋ値の好適範囲が基材粒子の個数平均粒子径に応じて変わり得る。具体的には、基材粒子の個数平均粒子径が大きいほど、基材粒子の１０％Ｋ値を小さくすることが好ましい。従って、例えば、基材粒子の個数平均粒子径が１．０μｍ以上１．５μｍ未満の場合は、基材粒子の１０％Ｋ値は２０，０００Ｎ／ｍｍ2以上が好ましく、３０，０００Ｎ／ｍｍ2以上がより好ましく、７０，０００Ｎ／ｍｍ2以下が好ましく、６０，０００Ｎ／ｍｍ2以下がより好ましい。基材粒子の個数平均粒子径が１．５μｍ以上２．０μｍ未満の場合は、基材粒子の１０％Ｋ値は１０，０００Ｎ／ｍｍ2以上が好ましく、４５，０００Ｎ／ｍｍ2以下が好ましく、４０，０００Ｎ／ｍｍ2以下がより好ましい。基材粒子の個数平均粒子径が２．０μｍ以上２．５μｍ未満の場合は、基材粒子の１０％Ｋ値は５，０００Ｎ／ｍｍ2以上が好ましく、６，０００Ｎ／ｍｍ2以上がより好ましく、３０，０００Ｎ／ｍｍ2以下が好ましく、２５，０００Ｎ／ｍｍ2以下がより好ましい。基材粒子の個数平均粒子径が２．５μｍ以上２．８μｍ以下の場合は、基材粒子の１０％Ｋ値は４，０００Ｎ／ｍｍ2以上が好ましく、５，０００Ｎ／ｍｍ2以上がより好ましく、２５，０００Ｎ／ｍｍ2以下が好ましく、２０，０００Ｎ／ｍｍ2以下がより好ましい。
【００２１】
樹脂粒子
基材粒子は、樹脂成分を含む樹脂粒子であることが好ましい。樹脂粒子を用いることで、弾性変形特性に優れた導電性微粒子が得られる。前記樹脂粒子としては、例えば、メラミンホルムアルデヒド樹脂、メラミン−ベンゾグアナミン−ホルムアルデヒド樹脂、尿素ホルムアルデヒド樹脂等のアミノ樹脂；スチレン系樹脂、アクリル系樹脂、スチレン−アクリル樹脂等のビニル重合体；ポリエチレン、ポリプロピレン、ポリ塩化ビニル、ポリテトラフルオロエチレン、ポリイソブチレン、ポリブタジエン等のポリオレフィン；ポリエチレンテレフタレート、ポリエチレンナフタレート等のポリエステル類；ポリカーボネート類；ポリアミド類；ポリイミド類；フェノールホルムアルデヒド樹脂；オルガノシロキサン等が挙げられる。これらの樹脂粒子を構成する材料は、単独で用いられてもよく、２種以上が併用されてもよい。これらの中でも、導電性微粒子の異方導電接続の際の接続信頼性を高める点から、ビニル重合体、アミノ樹脂、オルガノポリシロキサンが好ましく、ビニル重合体及びアミノ樹脂がより好ましく、特にビニル重合体が好ましい。ビニル重合体を含む材料は、ビニル基が重合して形成された有機系骨格を有し、加圧接続時の弾性変形に優れる。特に、ジビニルベンゼン及び／又はジ（メタ）アクリレートを重合成分として含むビニル重合体は、導電性金属被覆後の粒子強度の低下が少ない。
【００２２】
ビニル重合体粒子
基材粒子としてビニル重合体粒子を用いる場合、ビニル重合体粒子はビニル重合体により構成されるものであればよい。ビニル重合体は、ビニル系単量体（ビニル基含有単量体）を重合（ラジカル重合）することによって形成でき、このビニル系単量体はビニル系架橋性単量体とビニル系非架橋性単量体とに分けられる。なお、「ビニル基」には、炭素−炭素二重結合のみならず、（メタ）アクリロキシ基、アリル基、イソプロペニル基、ビニルフェニル基、イソプロペニルフェニル基のような官能基と重合性炭素−炭素二重結合から構成される置換基も含まれる。なお、本明細書において「（メタ）アクリロキシ基」、「（メタ）アクリレート」や「（メタ）アクリル」は、「アクリロキシ基及び／又はメタクリロキシ基」、「アクリレート及び／又はメタクリレート」や「アクリル及び／又はメタクリル」を示すものとする。
【００２３】
前記ビニル系架橋性単量体とは、ビニル基を有し架橋構造を形成し得るものであり、具体的には、１分子中に２個以上のビニル基を有する単量体（単量体（１））、又は、１分子中に１個のビニル基とビニル基以外の結合性官能基（カルボキシル基、ヒドロキシ基等のプロトン性水素含有基、アルコキシ基等の末端官能基等）を有する単量体（単量体（２））が挙げられる。ただし、単量体（２）によって架橋構造を形成させるには、当該単量体（２）の結合性官能基と反応（結合）可能な相手方単量体の存在が必要である。
【００２４】
前記ビニル系架橋性単量体のうち前記単量体（１）（１分子中に２個以上のビニル基を有する単量体）の例として、例えば、アリル（メタ）アクリレート等のアリル（メタ）アクリレート類；アルカンジオールジ（メタ）アクリレート（例えば、エチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレート、１，３−ブタンジオールジ（メタ）アクリレート等）、ポリアルキレングリコールジ（メタ）アクリレート（例えば、ジエチレングリコールジ（メタ）アクリレート、トリエチレングリコールジ（メタ）アクリレート、デカエチレングリコールジ（メタ）アクリレート、ペンタデカエチレングリコールジ（メタ）アクリレート、ペンタコンタヘクタエチレングリコールジ（メタ）アクリレート、ポリエチレングリコールジ（メタ）アクリレート、ポリプロピレングリコールジ（メタ）アクリレート、ポリテトラメチレングリコールジ（メタ）アクリレート等）等のジ（メタ）アクリレート類；トリメチロールプロパントリ（メタ）アクリレート等のトリ（メタ）アクリレート類；ペンタエリスリトールテトラ（メタ）アクリレート等のテトラ（メタ）アクリレート類；ジペンタエリスリトールヘキサ（メタ）アクリレート等のヘキサ（メタ）アクリレート類；ジビニルベンゼン、ジビニルナフタレン、及びこれらの誘導体等の芳香族炭化水素系架橋剤（好ましくはジビニルベンゼン等のスチレン系多官能モノマー）；Ｎ，Ｎ−ジビニルアニリン、ジビニルエーテル、ジビニルサルファイド、ジビニルスルホン酸等のヘテロ原子含有架橋剤；等が挙げられる。
【００２５】
これらの中でも、１分子中に２個以上の（メタ）アクリロイル基を有する（メタ）アクリレート類（多官能（メタ）アクリレート）や、芳香族炭化水素系架橋剤（特にスチレン系多官能モノマー）が好ましい。前記１分子中に２個以上の（メタ）アクリロイル基を有する（メタ）アクリレート類（多官能（メタ）アクリレート）の中でも、前記１分子中に２個の（メタ）アクリロイル基を有する（メタ）アクリレート（ジ（メタ）アクリレート）が特に好ましく、前記スチレン系多官能モノマーの中では、ジビニルベンゼンのように１分子中に２個のビニル基を有する単量体が好ましい。単量体（１）は単独で使用してもよいし、２種以上を併用してもよい。
【００２６】
前記ビニル系架橋性単量体のうち前記単量体（２）（１分子中に１個のビニル基とビニル基以外の結合性官能基を有する単量体）としては、例えば、（メタ）アクリル酸等のカルボキシル基を有する単量体；２−ヒドロキシエチル（メタ）アクリレート、２−ヒドロキシプロピル（メタ）アクリレート、２−ヒドロキシブチル（メタ）アクリレート等のヒドロキシ基含有（メタ）アクリレート類、ｐ−ヒドロキシスチレン等のヒドロキシ基含有スチレン類等のヒドロキシ基を有する単量体；２−メトキシエチル（メタ）アクリレート、３−メトキシブチル（メタ）アクリレート、２−ブトキシエチル（メタ）アクリレート等のアルコキシ基含有（メタ）アクリレート類、ｐ−メトキシスチレン等のアルコキシスチレン類等のアルコキシ基を有する単量体；等が挙げられる。単量体（２）は単独で使用してもよいし、２種以上を併用してもよい。
【００２７】
前記ビニル系非架橋性単量体としては、１分子中に１個のビニル基を有する単量体（単量体（３））か、もしくは相手方単量体が存在しない場合の前記単量体（２）（１分子中に１個のビニル基とビニル基以外の結合性官能基を有する単量体）が挙げられる。
【００２８】
前記ビニル系非架橋性単量体のうち前記単量体（３）（１分子中に１個のビニル基を有する単量体）には、（メタ）アクリレート系単官能モノマーやスチレン系単官能モノマーが含まれる。（メタ）アクリレート系単官能モノマーとしては、例えば、メチル（メタ）アクリレート、エチル（メタ）アクリレート、プロピル（メタ）アクリレート、ｎ−ブチル（メタ）アクリレート、イソブチル（メタ）アクリレート、ペンチル（メタ）アクリレート、ヘキシル（メタ）アクリレート、ヘプチル（メタ）アクリレート、オクチル（メタ）アクリレート、ノニル（メタ）アクリレート、デシル（メタ）アクリレート、ドデシル（メタ）アクリレート、ステアリル（メタ）アクリレート、２−エチルヘキシル（メタ）アクリレート等のアルキル（メタ）アクリレート類；シクロプロピル（メタ）アクリレート、シクロペンチル（メタ）アクリレート、シクロヘキシル（メタ）アクリレート、シクロオクチル（メタ）アクリレート、シクロウンデシル（メタ）アクリレート、シクロドデシル（メタ）アクリレート、イソボルニル（メタ）アクリレート、４−ｔ−ブチルシクロヘキシル（メタ）アクリレート等のシクロアルキル（メタ）アクリレート類；フェニル（メタ）アクリレート、ベンジル（メタ）アクリレート、トリル（メタ）アクリレート、フェネチル（メタ）アクリレート等の芳香環含有（メタ）アクリレート類が挙げられ、メチル（メタ）アクリレート等のアルキル（メタ）アクリレートが好ましい。スチレン系単官能モノマーとしては、スチレン；ｏ−メチルスチレン、ｍ−メチルスチレン、ｐ−メチルスチレン、α−メチルスチレン、エチルスチレン（エチルビニルベンゼン）、ｐ−ｔ−ブチルスチレン等のアルキルスチレン類、ｏ−クロロスチレン、ｍ−クロロスチレン、ｐ−クロロスチレン等のハロゲン基含有スチレン類等が挙げられ、スチレンが好ましい。単量体（３）は単独で使用してもよいし、２種以上を併用してもよい。
【００２９】
前記ビニル系単量体としては、少なくとも前記ビニル系架橋性単量体（１）を含む態様が好ましく、中でも前記ビニル系架橋性単量体（１）と前記ビニル系非架橋性単量体（３）とを含む態様（特に単量体（１）と単量体（３）との共重合体）が好ましい。具体的には、構成成分として、スチレン系単官能モノマー、スチレン系多官能モノマー、多官能（メタ）アクリレートから選ばれる少なくとも１種を含む態様が好ましい。さらに好ましくは、スチレン系多官能モノマー及び多官能（メタ）アクリレートを必須構成成分とする態様；スチレン系多官能モノマー及びスチレン系単官能モノマーを必須構成成分とする態様；多官能（メタ）アクリレート及びスチレン系単官能モノマーを必須構成成分とする態様；である。上記態様において、スチレン系単官能モノマーとしてはスチレンが好ましく、スチレン系多官能モノマーとしてはジビニルベンゼンが好ましく、多官能メタ（アクリレート）としてはジ（メタ）アクリレートが好ましい。従って、ジビニルベンゼン及びジ（メタ）アクリレートを必須構成成分とする態様；ジビニルベンゼン及びスチレンを必須構成成分とする態様；ジ（メタ）アクリレート及びスチレンを必須構成成分とする態様が特に好ましい。
【００３０】
前記ビニル重合体粒子は、ビニル重合体の特性を損なわない程度に、他の成分を含んでいてもよい。この場合、ビニル重合体粒子は、ビニル重合体を５０質量％以上含むことが好ましく、より好ましくは６０質量％以上、さらに好ましくは７０質量％以上である。
【００３１】
前記他の成分としては、特に限定されないが、ポリシロキサン成分が好ましい。ビニル重合体粒子に、ポリシロキサン骨格を導入することで、加圧接続時の弾性変形に優れるものとなる。
【００３２】
前記ポリシロキサン骨格は、シラン系単量体を用いることによって形成でき、このシラン系単量体はシラン系架橋性単量体とシラン系非架橋性単量体とに分けられる。また、シラン系単量体としてシラン系架橋性単量体を用いると、架橋構造を形成し得る。シラン系架橋性単量体により形成される架橋構造としては、ビニル重合体とビニル重合体とを架橋するもの（第一の形態）；ポリシロキサン骨格とポリシロキサン骨格とを架橋するもの（第二の形態）；ビニル重合体骨格とポリシロキサン骨格とを架橋するもの（第三の形態）；が挙げられる。
【００３３】
第一の形態（ビニル重合体間架橋）を形成し得るシラン系架橋性単量体としては、例えば、ジメチルジビニルシラン、メチルトリビニルシラン、テトラビニルシラン等の２つ以上のビニル基を有するシラン化合物が挙げられる。第二の形態（ポリシロキサン間架橋）を形成し得るシラン系架橋性単量体としては、例えば、テトラメトキシシラン、テトラエトキシシラン、テトライソプロポキシシラン、テトラブトキシシラン等の４官能性シラン系単量体；メチルトリメトキシシラン、メチルトリエトキシシラン、エチルトリメトキシシラン、エチルトリエトキシシラン等の３官能性シラン系単量体等が挙げられる。第三の形態（ビニル重合体−ポリシロキサン間架橋）を形成し得るシラン系架橋性単量体としては、例えば、３−メタクリロキシプロピルトリメトキシシラン、３−メタクリロキシプロピルトリエトキシシラン、３−アクリロキシプロピルトリメトキシシラン、３−メタクリロキシプロピルメチルジメトキシシラン、３−メタクリロキシプロピルメチルジエトキシシラン、３−アクリロキシプロピルトリエトキシシラン、３−メタクリロキシエトキシプロピルトリメトキシシラン等の（メタ）アクリロイル基を有するジ又はトリアルコキシシラン；ビニルトリメトキシシラン、ビニルトリエトキシシラン、ｐ−スチリルトリメトキシシラン等のビニル基を有するジ又はトリアルコキシシラン；３−グリシドキシプロピルトリメトキシシラン、３−グリシドキシプロピルトリエトキシシラン、２−（３，４−エポキシシクロヘキシル）エチルトリメトキシシラン等のエポキシ基を有するジ又はトリアルコキシシラン；３−アミノプロピルトリメトキシシラン、３−アミノプロピルトリエトキシシラン等のアミノ基を有するジ又はトリアルコキシシラン；が挙げられる。これらのシラン系架橋性単量体は単独で使用してもよいし、２種以上を併用してもよい。
【００３４】
前記シラン系非架橋性単量体として、例えば、ジメチルジメトキシシラン、ジメチルジエトキシシラン等のジアルキルシラン等の２官能性シラン系単量体；トリメチルメトキシシラン、トリメチルエトキシシラン等のトリアルキルシラン等の１官能性シラン系単量体等が挙げられる。これらのシラン系非架橋性単量体は単独で使用してもよいし、２種以上を併用してもよい。
【００３５】
特に前記ポリシロキサン骨格は、ラジカル重合可能な炭素−炭素二重結合（例えば、（メタ）アクリロイル基等のビニル基）を有する重合性ポリシロキサン由来の骨格であることが好ましい。つまり、ポリシロキサン骨格は、構成成分として、少なくとも前記第三の形態（ビニル重合体−ポリシロキサン間架橋）を形成し得るシラン系架橋性単量体（好ましくは（メタ）アクリロイル基を有するもの、より好ましくは３−メタクリロキシプロピルトリメトキシシラン、３−メタクリロキシプロピルメチルジメトキシシラン、ビニルトリメトキシシラン）を加水分解及び縮合することにより形成されたポリシロキサン骨格であることが好ましい。
【００３６】
前記ビニル重合体粒子に、ポリシロキサン骨格を導入する場合、ビニル系単量体の使用量は、シラン系単量体１００質量部に対して５質量部以上が好ましく、より好ましくは１０質量部以上、さらに好ましくは２０質量部以上であり、１０００質量部以下が好ましく、より好ましくは７５０質量部以下、さらに好ましくは５００質量部以下である。
【００３７】
前記ビニル重合体粒子は、構成する単量体成分としてビニル系架橋性単量体やシラン系架橋性単量体の架橋性単量体を含むことが好ましい。この際、ビニル重合体粒子を構成する全単量体に占める架橋性単量体（ビニル系架橋性単量体及びシラン系架橋性単量体の合計）の割合は、弾性変形と復元力に優れる点から、１質量％以上が好ましく、より好ましくは２質量％以上、さらに好ましくは５質量％以上である。架橋性単量体の割合が上記範囲内であれば、優れた弾性変形特性を維持しつつ、復元力を向上させることができる。架橋性単量体の割合の上限は、特に限定されないが、用いる架橋性単量体の種類によっては、架橋性単量体の割合が多すぎると硬くなりすぎて異方導電接続時に圧縮変形させるために高い圧力が必要となる場合がある。そのため、架橋性単量体の割合は、９５質量％以下が好ましく、より好ましくは９０質量％以下、さらに好ましくは８５質量％以下である。
【００３８】
前記ビニル重合体粒子は、例えば、ビニル系単量体を重合することによって製造することができるが、具体的には、（ｉ）ビニル系単量体を重合成分として含む単量体組成物を用いて、従来公知の水性懸濁重合、分散重合、乳化重合する方法；（ii）シラン系単量体を用いてビニル基含有ポリシロキサンを得た後、このビニル基含有ポリシロキサンとビニル系単量体とを重合（ラジカル重合）する方法；（iii）シード粒子に、ビニル系単量体を吸収させた後、ビニル系単量体をラジカル重合する、いわゆるシード重合する方法；が好ましい。
【００３９】
前記製造方法（ｉ）では、ビニル系単量体として、前記２つ以上のビニル基を有するシラン化合物、ビニル基を有するジ又はトリアルコキシシラン等のビニル基を有するシラン化合物を併用してもよい。前記製造方法（ii）においては、少なくとも前記第三の形態を形成し得るシラン系架橋性単量体を用いることによって、ポリシロキサン骨格が導入されたビニル重合体粒子が得られる。
【００４０】
前記製造方法（iii）において、シード粒子としては、非架橋又は架橋度の低いポリスチレン粒子、ポリシロキサン粒子を用いることが好ましい。シード粒子にポリシロキサン粒子を用いることで、ビニル重合体にポリシロキサン骨格を導入できる。
【００４１】
ポリシロキサン粒子としては、前記第三の形態（ビニル重合体−ポリシロキサン間架橋）を形成し得るシラン系架橋性単量体を含む組成物を、（共）加水分解縮合して得られるポリシロキサン粒子が好ましく、特にビニル基含有ポリシロキサン粒子が好ましい。ポリシロキサン粒子がビニル基を有する場合、得られるビニル重合体粒子が、ビニル重合体とポリシロキサン骨格がポリシロキサンを構成するケイ素原子を介して結合するため、弾性変形性及び接触圧に特に優れたものとなる。ビニル基含有ポリシロキサン粒子は、例えば、ビニル基を有するジ又はトリアルコキシシランを含むシラン系単量体（混合物）を（共）加水分解縮合することによって製造できる。
【００４２】
また、前記ビニル重合体粒子がポリシロキサン骨格を含む場合、基材粒子に加熱処理を施すことも好ましい態様である。前記加熱処理は空気雰囲気下又は不活性雰囲気下で行うことが好ましく、不活性雰囲気下（例えば、窒素雰囲気下）で行うことがより好ましい。前記加熱処理の温度は１２０℃（より好ましくは１８０℃、さらに好ましくは２００℃）以上が好ましく、熱分解温度（より好ましくは３５０℃、さらに好ましくは３３０℃）以下が好ましい。前記加熱処理の時間は、０．３時間（より好ましくは０．５時間、さらに好ましくは０．７時間）以上が好ましく、１０時間（より好ましくは５．０時間、さらに好ましくは３．０時間）以下が好ましい。
【００４３】
アミノ樹脂粒子
基材粒子としてアミノ樹脂粒子を用いる場合、アミノ樹脂粒子は、アミノ化合物とホルムアルデヒドとの縮合物により構成されるものが好ましい。前記アミノ化合物としては、例えば、ベンゾグアナミン、シクロヘキサンカルボグアナミン、シクロヘキセンカルボグアナミン、アセトグアナミン、ノルボルネンカルボグアナミン、スピログアナミン等のグアナミン化合物、メラミン等のトリアジン環構造を有する化合物等の多官能アミノ化合物が挙げられる。これらの中でも、多官能アミノ化合物が好ましく、トリアジン環構造を有する化合物がより好ましく、特にメラミン、グアナミン化合物（特にベンゾグアナミン）が好ましい。前記アミノ化合物は、１種のみを用いてもよいし、２種以上を併用してもよい。
【００４４】
前記アミノ樹脂粒子は、アミノ化合物中、グアナミン化合物を１０質量％以上含むことが好ましく、より好ましくは２０質量％以上、さらに好ましくは５０質量％以上である。アミノ化合物中のグアナミン化合物の含有割合が上記範囲であれば、より粒度分布がシャープであり、粒子径が精密にコントロールされたものとなる。なお、アミノ化合物として、グアナミン化合物のみを用いることも好ましい。
【００４５】
アミノ樹脂粒子は、例えば、水性媒体中でアミノ化合物とホルムアルデヒドを反応（付加縮合反応）させることにより得られる。通常、この反応は加熱下（５０〜１００℃）で行う。また、ドデシルベンゼンスルホン酸、硫酸等の酸触媒の存在下で反応を行うことにより、架橋度を高めることができる。
【００４６】
アミノ樹脂粒子の製造方法としては、例えば、特開２０００−２５６４３２号公報、特開２００２−２９３８５４号公報、特開２００２−２９３８５５号公報、特開２００２−２９３８５６号公報、特開２００２−２９３８５７号公報、特開２００３−５５４２２号公報、特開２００３−８２０４９号公報、特開２００３−１３８０２３号公報、特開２００３−１４７０３９号公報、特開２００３−１７１４３２号公報、特開２００３−１７６３３０号公報、特開２００５−９７５７５号公報、特開２００７−１８６７１６号公報、特開２００８−１０１０４０号公報、特開２０１０−２４８４７５号公報等に記載のアミノ樹脂架橋粒子及びその製造方法を適用することが好ましい。
【００４７】
具体例としては、前記多官能アミノ化合物とホルムアルデヒドを、水性媒体（好ましくは塩基性の水性媒体）中で反応（付加縮合反応）させて縮合物オリゴマーを生成させ、該縮合物オリゴマーが溶解又は分散する水性媒体にドデシルベンゼンスルホン酸や硫酸等の酸触媒を混合して硬化させることによって、架橋されたアミノ樹脂粒子を製造することができる。縮合物オリゴマーを生成させる段階、架橋構造のアミノ樹脂とする段階は、いずれも、５０〜１００℃の温度で加熱された状態で行うことが好ましい。また、付加縮合反応を、界面活性剤の存在下で行うことにより、粒度分布のシャープなアミノ樹脂粒子が得られる。
【００４８】
オルガノポリシロキサン粒子
基材粒子としてオルガノポリシロキサン粒子を用いる場合、オルガノポリシロキサン粒子は、ビニル基を含有しないシラン系単量体（シラン系架橋性単量体、シラン系非架橋性単量体）の１種又は２種以上を（共）加水分解縮合することによって得られるものであればよい。前記ビニル基を含有しないシラン系単量体としては、例えば、メチルトリメトキシシラン、メチルトリエトキシシラン、エチルトリメトキシシラン、エチルトリエトキシシラン、フェニルトリメトキシシラン等の３官能性シラン系単量体；３−グリシドキシプロピルトリメトキシシラン、３−グリシドキシプロピルトリエトキシシラン、２−（３，４−エポキシシクロヘキシル）エチルトリメトキシシラン等のエポキシ基を有するジ又はトリアルコキシシラン；３−アミノプロピルトリメトキシシラン、３−アミノプロピルトリエトキシシラン等のアミノ基を有するジ又はトリアルコキシシラン等が挙げられる。
【００４９】
２．導電性金属層
本発明の導電性微粒子は、基材粒子の表面に少なくとも一層の導電性金属層が設けられる。導電性金属層を構成する金属としては特に限定されないが、例えば、金、銀、銅、白金、鉄、鉛、アルミニウム、クロム、パラジウム、ニッケル、ロジウム、ルテニウム、アンチモン、ビスマス、ゲルマニウム、スズ、コバルト、インジウム及びニッケル−リン、ニッケル−ホウ素等の金属や金属化合物、及び、これらの合金等が挙げられる。これらの中でも、金、ニッケル、パラジウム、銀、銅、スズが導電性に優れた導電性微粒子となることから好ましい。また、コスト的な観点からは、ニッケル、ニッケル合金（Ｎｉ−Ａｕ、Ｎｉ−Ｐｄ、Ｎｉ−Ｐｄ−Ａｕ、Ｎｉ−Ａｇ、Ｎｉ−Ｐ、Ｎｉ−Ｂ、Ｎｉ−Ｚｎ、Ｎｉ−Ｓｎ、Ｎｉ−Ｗ、Ｎｉ−Ｃｏ、Ｎｉ−Ｔｉ）；銅、銅合金（ＣｕとＦｅ、Ｃｏ、Ｎｉ、Ｚｎ、Ｓｎ、Ｉｎ、Ｇａ、Ｔｌ、Ｚｒ、Ｗ、Ｍｏ、Ｒｈ、Ｒｕ、Ｉｒ、Ａｇ、Ａｕ、Ｂｉ、Ａｌ、Ｍｎ、Ｍｇ，Ｐ、Ｂからなる群から選択される少なくとも１種の金属元素との合金、好ましくはＡｇ、Ｎｉ、Ｓｎ、Ｚｎとの合金）；銀、銀合金（ＡｇとＦｅ、Ｃｏ、Ｎｉ、Ｚｎ、Ｓｎ、Ｉｎ、Ｇａ、Ｔｌ、Ｚｒ、Ｗ、Ｍｏ、Ｒｈ、Ｒｕ、Ｉｒ、Ａｕ、Ｂｉ、Ａｌ、Ｍｎ、Ｍｇ、Ｐ、Ｂからなる群から選択される少なくとも１種の金属元素との合金、好ましくはＡｇ−Ｎｉ、Ａｇ−Ｓｎ、Ａｇ−Ｚｎ）；スズ、スズ合金（たとえばＳｎ−Ａｇ、Ｓｎ−Ｃｕ，Ｓｎ−Ｃｕ−Ａｇ，Ｓｎ−Ｚｎ、Ｓｎ−Ｓｂ、Ｓｎ―Ｂｉ―Ａｇ、Ｓｎ―Ｂｉ―Ｉｎ、Ｓｎ−Ａｕ、Ｓｎ―Ｐｂ等）等が好ましい。これらの中でもニッケル、ニッケル合金が好ましい。
【００５０】
導電性金属層は、単層でもよいし複層であってもよく、複層の場合には、例えば、ニッケル（合金）−金（合金）、ニッケル（合金）−パラジウム（合金）、ニッケル（合金）−パラジウム（合金）−金（合金）、ニッケル（合金）−銀（合金）等の組み合せが好ましく挙げられる。
【００５１】
前記導電性金属層は、必要に応じて、リンを含有していてもよい。適量のリンを含有させることによって導電性金属層を柔らかくでき、基材粒子の１０％Ｋ値（Ｋｃ）と導電性微粒子の１０％Ｋ値（Ｋｍ）との比（Ｋｍ／Ｋｃ）を所定値以下に抑制するのが容易になる。この点から、導電性金属層のリン濃度は３質量％以上であることが好ましく、４質量％以上がより好ましく、５質量％以上がさらに好ましい。一方、導電性金属層のリン濃度が高くなりすぎると導電性金属層の導電性が低下するおそれがある。従って導電性金属層のリン濃度は１８質量％以下とすることが好ましく、１７質量％以下がより好ましく、１６質量％以下がさらに好ましい。なおリン濃度は、後述の導電性金属層形成方法において、メッキ液組成やメッキ液のｐＨを適宜コントロールすること等によって調節できる。
【００５２】
導電性金属層は、基材粒子表面の少なくとも一部を被覆していればよいが、導電性金属層の表面には、実質的な割れや、導電性金属層が形成されていない面が存在しないことが好ましい。ここで、「実質的な割れや、導電性金属層が形成されていない面が存在しない」とは、電子顕微鏡（倍率１０００倍）を用いて任意の１００００個の導電性微粒子の表面を観察したときに、導電性金属層の割れ、および、基材粒子表面の露出が、実質的に目視で観察されないことを意味する。
【００５３】
導電性金属層の膜厚は適宜設定できるが、基材粒子径が小さくなるほど、該膜厚を薄くすることが推奨される。膜厚を調節することで導電性金属層の機械的影響を低減でき、導電性微粒子のＫｍ／Ｋｃの比を所定値以下にするのが容易になる。具体的には、導電性金属層の膜厚をｄとし、基材粒子の個数平均粒子径をＤとしたとき、ｄ／Ｄの比を０．１０以下にすることが好ましく、０．０８以下がより好ましく、０．０６以下がさらに好ましい。一方、ｄ／Ｄの比を小さくし過ぎると、導電性金属層が薄くなりすぎて接続信頼性が低下するおそれがある。従ってｄ／Ｄの比は０．０１以上であることが好ましく、０．０１５以上がより好ましく、０．０２以上がさらに好ましい。
【００５４】
導電性金属層の膜厚は、導電性金属層を硝酸や王水等の酸性溶液により溶解させ、得られた溶液中の金属成分をＩＣＰ発光分析装置を用いて分析することにより求められる。導電性金属層を溶解させる酸性溶液は、導電性金属層を構成する金属種に応じて適宜選択すればよい。導電性金属層の膜厚の算出方法は、実施例（製造例）において詳述する。
【００５５】
なお、上記に説明したように、導電性金属層のリン濃度の絶対値を調整することはＫｍ／Ｋｃの比の調整に効果的であるが、このリン濃度（具体的にはリン濃度の下限値）を、導電性金属層の膜厚ｄと基材粒子の個数平均粒子径Ｄの比（ｄ／Ｄ）によって変えれば、Ｋｍ／Ｋｃをより適切に調整できる。具体的には、導電性金属層のリン濃度ＣPが下記式を満足することが好ましい。
４４．４（ｄ／Ｄ）＋２．５６≦ＣP（％）≦１８
［上記式中、ｄは導電性金属層の膜厚を表し、Ｄは基材粒子の個数平均粒子径を表す。］
【００５６】
導電性金属層のリン濃度を上記式を満たすように調整することにより、導電性微粒子のＫｍ／Ｋｃの比を２．０以下にすることが容易になる。なお、上記式において、リン濃度ＣPの下限は４４．４（ｄ／Ｄ）＋３．５６（％）であることが好ましく、４４．４（ｄ／Ｄ）＋４．５６（％）であることがさらに好ましい。また、リン濃度ＣPの上限は１７％であることがより好ましく、１６％であることがさらに好ましい。さらに、Ｋｍ／Ｋｃの比を２．０以下の範囲に調整するためには、ｄ／Ｄの比を上述した範囲に制御するとともに、導電性金属層のリン濃度ＣPが上記した式を満足するように制御することが特に好ましい。
【００５７】
導電性金属層の形成方法
導電性金属層の形成方法は特に限定されず、例えば、基材粒子表面に無電解メッキ法、電解メッキ法等によってメッキを施す方法；基材粒子表面に真空蒸着、イオンプレーティング、イオンスパッタリング等の物理的蒸着方法により導電性金属層を形成する方法；等により形成できる。これらの中でも特に無電解メッキ法が、大掛かりな装置を必要とせず容易に導電性金属層を形成できる点で好ましい。
【００５８】
無電解メッキ工程に供される基材粒子には、触媒化処理が施される。また、基材粒子自体が親水性を有さず、導電性金属層との密着性が良好でない場合は、触媒化処理工程前に、エッチング処理工程を設けることが好ましい。
【００５９】
エッチング処理工程では、クロム酸、無水クロム酸−硫酸混合液、過マンガン酸等の酸化剤；塩酸、硫酸、フッ酸、硝酸等の強酸；水酸化ナトリウム、水酸化カリウム等の強アルカリ溶液；その他市販の種々のエッチング剤等を用いて、基材粒子の表面に親水性付与し、その後の無電解メッキ液に対する濡れ性を高める。また、微小な凹凸を形成させ、その凹凸のアンカー効果によって、後述する無電解メッキ後の基材粒子と導電性金属層との密着性の向上を図る。
【００６０】
触媒化処理工程では、基材粒子表面に貴金属イオンを捕捉させた後、これを還元して前記貴金属を基材粒子表面に担持させ、基材粒子の表面に次工程の無電解メッキの起点となりうる触媒層を形成させる。基材粒子自体が貴金属イオンの捕捉能を有さない場合、触媒化を行う前に、表面改質処理を行うことも好ましい。表面改質処理は、表面処理剤を溶解した水又は有機溶媒に、基材粒子を接触させることで行うことができる。
【００６１】
触媒化処理は、例えば、塩化パラジウムや硝酸銀のような貴金属塩の希薄な酸性水溶液に、エッチングした基材粒子を浸漬させた後、基材粒子を分離し水洗する。引き続き水に分散させて、これに還元剤を加えて貴金属イオンの還元処理を行う。触媒化処理で用いられる還元剤としては、例えば、次亜リン酸ナトリウム、ジメチルアミンボラン、水素化ホウ素ナトリウム、水素化ホウ素カリウム、ヒドラジン、ホルマリン等が挙げられる。還元剤は１種を単独で使用してもよいし、２種以上を併用してもよい。
【００６２】
また、スズイオン（Ｓｎ2+）を含有する溶液に基材粒子を接触させることによりスズイオンを基材粒子表面に吸着させ感受性化処理を施した後、パラジウムイオン（Ｐｄ2+）を含有する溶液に浸漬させることにより、基材粒子表面にパラジウムを析出させる方法（センシタイジング−アクチベーティング法）等を用いてもよい。スズイオン含有溶液、パラジウムイオン含有溶液に基材粒子を浸漬する際の液温、浸漬時間は、各イオンが樹脂粒子に十分に吸着できれば特に限定されず、適宜調整すればよいが、液温は１０℃〜６０℃が好ましく、浸漬時間は１分〜１２０分が好ましい。
【００６３】
無電解メッキ工程では、前記触媒化工程にて貴金属触媒を吸着させた触媒化樹脂粒子表面に、導電性金属層を形成する。具体的には、還元剤と所望の金属塩を溶解したメッキ液中に触媒化基材粒子を浸漬することにより、貴金属触媒を起点として、メッキ液中の金属イオンを還元剤で還元し、基材粒子表面に所望の金属を析出させて、導電性金属層を形成する。
【００６４】
無電解メッキ工程では、まず、触媒化基材粒子を水に十分に分散させ、触媒化基材粒子の水性スラリーを調製する。ここで、安定した導電特性を発現させるためには、触媒化基材粒子を、メッキ処理を行う水性媒体に十分分散させておくことが好ましい。触媒化基材粒子を水性媒体に分散させる手段としては、例えば、通常撹拌装置、高速撹拌装置、コロイドミル又はホモジナイザーのような剪断分散装置等従来公知の分散手段を採用すればよく、必要に応じて超音波や分散剤（界面活性剤等）を併用してもよい。
【００６５】
次に、所望の導電性金属の塩、還元剤、錯化剤及び各種添加剤等を含有する無電解メッキ液に、上記で調製した触媒化基材粒子の水性スラリーを添加することにより、無電解メッキ反応を生じさせる。無電解メッキ反応は、触媒化基材粒子の水性スラリーを添加すると速やかに開始する。また、この反応には水素ガスの発生を伴うので、水素ガスの発生が認められなくなった時点をもって無電解メッキ反応を終了すればよい。無電解メッキ反応の終了後、反応系内から導電性金属層が形成された基材粒子を取り出し、必要に応じて洗浄、乾燥を施すことにより、導電性微粒子を得ることができる。
【００６６】
前記導電性金属塩としては、導電性金属層を構成する金属として例示した金属の塩化物、硫酸塩、酢酸塩等が挙げられる。例えば、導電性金属層としてニッケル層を形成する場合には、塩化ニッケル、硫酸ニッケル、酢酸ニッケル等を無電解メッキ液に含有させればよい。これらのニッケル塩は１種のみを用いてもよいし２種以上を併用してもよい。また、導電性金属層として銅層を形成する場合には、塩化銅、硫酸銅、酢酸銅、炭酸銅、硝酸銅等の銅塩等を無電解メッキ液に含有させればよい。銅合金層を形成する場合には、前記銅塩に加えて、銅合金層に含ませる金属の塩（例えば、塩化ニッケル、硫酸ニッケル、酢酸ニッケル等のニッケル塩）を無電解メッキ液に含有させればよい。無電解メッキ液中における導電性金属塩の濃度は、所望の膜厚の導電性金属層が形成されるように、基材粒子のサイズ（表面積）等を考慮して適宜決定すればよい。
【００６７】
前記還元剤としては、例えば、ホルムアルデヒド、次亜リン酸ナトリウム、ジメチルアミンボラン、水素化ホウ素ナトリウム、水素化ホウ素カリウム、テトラヒドロホウ酸カリウム、グリオキシル酸、ヒドラジン等が挙げられる。還元剤は１種を単独で用いてもよいし、２種以上を併用してもよい。なお、導電性金属層にリンを含有させるには、還元剤として次亜リン酸ナトリウム等の次亜リン酸塩を用いることが好ましい。例えば、次亜リン酸塩の添加量を調整することにより、導電性金属層のリン濃度を調整することができる。
【００６８】
前記錯化剤としては、導電性金属のイオンに対して錯化作用のある化合物が使用できる。例えば、銅に対して錯化作用のある化合物としては、グリセロール、酒石酸、イミノ二酢酸、クエン酸、ヒドロキシ酢酸、酒石酸、リンゴ酸、乳酸、グルコン酸又はそれらのアルカリ金属塩やアンモニウム塩等のカルボン酸（塩）；Ｄ−ソルビトール、ズルシトール等の糖類；グリシン等のアミノ酸；エチレンジアミン、トリエタノールアミン、アルキルアミン等のアミン類；その他のアンモニウム、ＥＤＴＡ（エチレンジアミン四酢酸）又はその塩（例えば、ＥＤＴＡ４Ｎａ（エチレンジアミン四酢酸四ナトリウム）等）、２，２’−ビピリジン、ピロリン酸（塩）；等が挙げられる。錯化剤は１種を単独で用いてもよいし、２種以上を併用してもよい。
【００６９】
無電解メッキ液のｐＨは、限定されないが、例えば４〜１４である。なお、無電解メッキ液が次亜リン酸塩等のリン化合物を含む場合、無電解メッキ液のｐＨを調整することにより、導電性金属層のリン濃度を調整することもできる。例えば、無電解メッキ液のｐＨを高くすることにより導電性微粒子のリン濃度を下げることができる。この際、導電性金属層のリン濃度を上記説明した範囲に容易に調整できる点から、無電解メッキ液のｐＨは４．３以上とすることが好ましく、４．４以上がより好ましく、また６．２以下が好ましく、６．０以下がさらに好ましい。
【００７０】
無電解メッキ工程は、必要に応じて繰返し行ってもよい。例えば金属種の異なる無電解メッキ液を用いて無電解メッキ工程を繰返すことにより、基材粒子の表面に異種金属を幾層にも被覆できる。具体的には、基材粒子に銅メッキを施して銅被覆粒子を得た後、該銅被覆粒子をさらに無電解金メッキ液に投入して金置換メッキを行うことにより、最外層が金層で覆われ、その内側に銅層を有する導電性微粒子が得られる。
【００７１】
導電性金属層の膜厚を調整するには、具体的には、無電解メッキ処理を行う際の基材粒子濃度（処理液あたりの基材粒子の量）や無電解メッキ処理で使用する無電解メッキ液の濃度、ｐＨ、あるいは無電解メッキ処理の反応温度等を調整すればよい。例えば、無電解メッキ処理の処理液に対する基材粒子の量を増やしたり、無電解メッキ処理で使用する無電解メッキ液の濃度を薄くしたりすると、導電性金属層の膜厚は薄くなる。
【００７２】
なお、無電解メッキ工程に先立って、触媒化基材粒子表面の貴金属触媒を活性化させる活性化工程を設けることが好ましい。貴金属触媒を活性化させることにより、導電性金属層と基材粒子との密着性を高めることができ、また、無電解メッキにおける金属の析出を促進できる。活性化工程では、触媒化基材粒子を、活性化剤を含有する活性化液（アクセレーター溶液）中に浸漬することにより行う。活性化剤としては、例えば、硫酸、塩酸、水酸化ナトリウム、水酸化カリウム、アンモニア溶液等が挙げられる。
【００７３】
３.導電性微粒子
基材粒子表面に導電性金属層を形成することにより、導電性微粒子が得られる。導電性微粒子の平均粒子径は特に限定されないが、導電性微粒子の個数平均粒子径は１．０３μｍ以上が好ましく、１．１μｍ以上がより好ましく、１．２μｍ以上がさらに好ましく、１．３μｍ以上が特に好ましく、また３．０μｍ以下が好ましく、２．８μｍ以下がより好ましく、２．７μｍ以下がさらに好ましく、２．６μｍ以下がより一層好ましく、２．５μｍ以下がさらに一層好ましく、２．４μｍ以下が特に好ましい。個数平均粒子径がこの範囲内であれば、微細化、狭小化された電極や配線の電気接続に対して、好適に使用できる。
【００７４】
なお、導電性微粒子の個数平均粒子径としては、フロー式粒子像解析装置を用いて求めた１０００個の粒子の個数基準の平均粒子径を採用することもできる。
【００７５】
導電性微粒子の１０％Ｋ値（Ｋｍ）は特に限定されず、基材粒子の１０％Ｋ値（Ｋｃ）の２倍以下であればよい。従って、導電性微粒子の１０％Ｋ値の好適範囲の上限は、上記に説明した基材粒子の１０％Ｋ値の好適範囲の上限を２倍した値であればよい。一方、導電性微粒子の１０％Ｋ値の好適範囲の下限は、上記に説明した基材粒子の１０％Ｋ値の好適範囲の下限値より大きい値であることが好ましい。
【００７６】
本発明の導電性微粒子は、表面の少なくとも一部に絶縁性樹脂層を有していてもよい。つまり、導電性微粒子は、導電性金属層の表面にさらに絶縁性樹脂層が設けられてもよい。このように表面の導電性金属層にさらに絶縁性樹脂層が積層されていると、高密度回路の形成時や端子接続時などに生じやすい横導通を防ぐことができる。
【００７７】
前記絶縁性樹脂層としては、導電性微粒子の粒子間における絶縁性が確保でき、一定の圧力及び／又は加熱により容易にその絶縁性樹脂層が崩壊あるいは剥離するものであれば特に限定されず、例えば、ポリエチレン等のポリオレフィン類；ポリメチル（メタ）アクリレート等の（メタ）アクリレート重合体および共重合体；ポリスチレン；等の熱可塑性樹脂やその架橋物；エポキシ樹脂、フェノール樹脂、アミノ樹脂（メラミン樹脂等）等の熱硬化性樹脂；ポリビニルアルコール等の水溶性樹脂およびこれらの混合物；等が挙げられる。
【００７８】
前記絶縁性樹脂層は、単層であっても、複数の層からなるものであってもよい。例えば、単一又は複数の皮膜状の層が形成されていてもよいし、絶縁性を有する粒状、球状、塊状、鱗片状その他の形状の粒子を導電性金属層の表面に付着させた層であってもよいし、さらには、導電性金属層の表面を化学修飾することにより形成された層であってもよく、または、これらが組み合わされたものであってもよい。絶縁性樹脂層の膜厚は０．００５μｍ以上が好ましく、０．０１μｍ以上がより好ましく、また１μｍ以下が好ましく、０．８μｍ以下がより好ましい。絶縁性樹脂層の膜厚が前記範囲内であれば、導電性粒子による導通特性を良好に維持しつつ、粒子間の電気絶縁性が良好となる。
【００７９】
本発明の導電性微粒子は、その表面が平滑であっても凹凸状であってもよい。表面に凹凸状の突起を有していると、異方性導電材料などとして使用する際に、バインダー樹脂を効果的に排除して電極との接続を行えることができ、電極間の接続信頼性を高めることができる。
【００８０】
４．異方性導電材料
本発明の導電性微粒子は、異方性導電材料として有用である。異方性導電材料としては、導電性微粒子がバインダー樹脂に分散してなるものが挙げられる。異方性導電材料の形態は特に限定されず、例えば、異方性導電フィルム、異方性導電ペースト、異方性導電接着剤、異方性導電インク等様々な形態が挙げられる。これらの異方性導電材料を相対向する基材同士や電極端子間に設けることにより、良好な電気的接続が可能になる。なお、本発明の導電性微粒子を用いた異方性導電材料には、液晶表示素子用導通材料（導通スペーサー及びその組成物）も含まれる。
【００８１】
前記バインダー樹脂としては、絶縁性の樹脂であれば特に限定されず、例えば、アクリル樹脂、スチレン樹脂、エチレン−酢酸ビニル樹脂、スチレン−ブタジエンブロック共重合体等の熱可塑性樹脂；エポキシ樹脂、フェノール樹脂、尿素樹脂、ポリエステル樹脂、ウレタン樹脂、ポリイミド樹脂等の熱硬化性樹脂等が挙げられる。
【００８２】
バインダー樹脂組成物には、必要に応じて充填剤、軟化剤、促進剤、老化防止剤、着色剤（顔料、染料）、酸化防止剤、各種カップリング剤、光安定剤、紫外線吸収剤、滑剤、帯電防止剤、難燃剤、熱伝導向上剤、有機溶剤等を配合することができる。
【００８３】
なお、異方性導電材料は、前記バインダー樹脂中に導電性微粒子を分散させ、所望の形態とすることで得られるが、例えば、バインダー樹脂と導電性微粒子とを別々に使用し、接続しようとする基材間や電極端子間に導電性微粒子をバインダー樹脂とともに存在させることによって接続してもかまわない。
【００８４】
異方性導電材料において、導電性微粒子の含有量は、用途に応じて適宜決定すればよいが、例えば、異方性導電材料の全量に対して０．０１体積％以上が好ましく、より好ましくは０．０３体積％以上、さらに好ましくは０．０５体積％以上であり、５０体積％以下が好ましく、より好ましくは３０体積％以下、さらに好ましくは２０体積％以下である。導電性微粒子の含有量が少なすぎると、充分な電気的導通が得られ難い場合があり、一方、導電性微粒子の含有量が多すぎると、導電性微粒子同士が接触してしまい、異方性導電材料としての機能が発揮され難い場合がある。
【００８５】
異方性導電材料におけるフィルム膜厚、ペーストや接着剤の塗工膜厚、印刷膜厚等については、使用する導電性微粒子の粒子径と、接続すべき電極の仕様とを考慮し、接続すべき電極間に導電性微粒子が狭持され、且つ接続すべき電極が形成された接合基板同士の空隙がバインダー樹脂層により充分に満たされるように、適宜設定することが好ましい。
【実施例】
【００８６】
以下、実施例を挙げて本発明をより具体的に説明するが、本発明はもとより下記の実施例（製造例）により制限を受けるものではなく、前・後記の趣旨に適合し得る範囲で適当に変更を加えて実施することも可能であり、それらはいずれも本発明の技術的範囲に包含される。なお、以下においては、特に断らない限り、「部」は「質量部」を、「％」は「質量％」を意味する。
【００８７】
（１）測定・評価方法
（１−１）基材粒子の個数平均粒子径
粒度分布測定装置（ベックマンコールター社製、「コールターマルチサイザーIII型」）により３００００個の粒子の粒子径を測定し、個数基準の平均粒子径を算出した。なお、基材粒子の粒子径測定では、基材粒子０．００５部に界面活性剤（第一工業製薬社製、「ハイテノール（登録商標）  Ｎ−０８」）の１％水溶液２０部を加え、超音波で１０分間分散させた分散液を測定試料とした。シード粒子の粒子径測定では、加水分解、縮合反応で得られた分散液を、界面活性剤（第一工業製薬社製、「ハイテノール（登録商標）  Ｎ−０８」）の１％水溶液により希釈したものを測定試料とした。
【００８８】
（１−２）導電性金属層の膜厚
導電性微粒子０．０５ｇに王水を８ｍｌ添加して８０℃で撹拌し、導電性微粒子の導電性金属層を王水中に溶解させた。得られた溶液をＩＣＰ発光分析装置（理学電機社製、ＣＩＲＯＳ１２０）を用いて分析し、下記式（１）より導電性金属層の膜厚を算出した。なお、下記の製造例では、基材粒子表面に導電性金属層としてニッケル層またはニッケル層＋金層を設けたが、下記式（１）中、ｒは基材粒子の半径（μｍ）、ｔはニッケル層の厚み（μｍ）、ｄNiはニッケル層の密度、ｄbaseは基材粒子の密度、Ｗはニッケル層成分含有率（質量％）、Ｘは金層成分含有率（質量％）を表す。ここで、ニッケル層成分とは、ニッケル層に含まれるニッケル元素またはニッケル合金元素を表し、金層成分とは、金層に含まれる金元素または金合金元素を表す。
【００８９】
【数２】
0005951977.tif 000003
【００９０】
導電性金属層としてニッケル層を設けた場合は、上記式（１）においてＸ＝０として、ニッケル層の厚みｔを算出した。導電性金属層としてニッケル層＋金層を設けた場合は、次いで、下記式（２）により金層の厚みを算出した。下記式（２）中、ａは金層の厚み（μｍ）、ｄPrecは金層の密度、ｄ(base+Ni)は、基材粒子にニッケル層を設けた粒子の密度、Ｘは金層成分含有率（質量％）を表す。なお、前記密度ｄ(base+Ni)は、下記式（３）から算出した。下記式（３）中、ｄNi、ｄbase、Ｗは上記と同じ意味を表す。
【００９１】
【数３】
0005951977.tif 000004
【００９２】
【数４】
0005951977.tif 000005
【００９３】
（１−３）導電性金属層のリン濃度
導電性微粒子０．０５ｇに王水８ｍＬを加え、加熱下で撹拌することにより導電性金属層を溶解しろ別した。その後、ろ液をＩＣＰ発光分析装置（理学電機社製、ＣＩＲＯＳ１２０）を用いて、金属（ここでは、ニッケル）及びリンの含有量を分析した。
【００９４】
（１−４）基材粒子と導電性微粒子の１０％Ｋ値
微小圧縮試験機（島津製作所社製「ＭＣＴ−Ｗ５００」）を用いて、室温（２５℃）において、試料台（材質：ＳＫＳ材平板）上に散布した粒子１個について、直径５０μｍの円形平板圧子（材質：ダイヤモンド）を用いて、「標準表面検出」モードで、粒子の中心方向へ一定の負荷速度（２．２２９５ｍＮ／秒）で荷重をかけ、圧縮変位が粒子径の１０％になったときの荷重値（ｍＮ）とそのときの変位量（μｍ）を測定した。なお、測定は各試料について、異なる１０個の粒子に対して行い、平均した値を測定値とした。そして、得られた荷重値（ｍＮ）を圧縮荷重（Ｎ）に換算し、得られた変位量（μｍ）を圧縮変位（ｍｍ）に換算し、基材粒子の平均粒子径（μｍ）から粒子の半径（ｍｍ）を算出し、これらを用いて下記式に基づき１０％Ｋ値（粒子の直径が１０％変位したときの圧縮弾性率）を算出した。
【００９５】
【数５】
0005951977.tif 000006
（ここで、Ｅ：圧縮弾性率（Ｎ／ｍｍ2）、Ｆ：圧縮荷重（Ｎ）、Ｓ：圧縮変位（ｍｍ）、Ｒ：粒子の半径（ｍｍ）である。）
【００９６】
１０％Ｋ値は基材粒子と導電性微粒子それぞれについて算出し、基材粒子の１０％Ｋ値をＫｃとし、導電性微粒子の１０％Ｋ値をＫｍとして、Ｋｍ／Ｋｃの比を求めた。
【００９７】
（１−５）導電性微粒子の接続信頼性
導電性微粒子１０部に、バインダー樹脂としてのエポキシ樹脂（三菱化学社製、「ＪＥＲ８２８」）１００部、硬化剤（三新化学社製、「サンエイド（登録商標）  ＳＩ−１５０」）２部およびトルエン１００部を加えた。この混合物にさらに１ｍｍのジルコニアビーズ５０部を加えて、ステンレス製の２枚攪拌羽根を用いて３００ｒｐｍで１０分間分散を行い、ペースト状組成物を得た。得られたペースト状組成物をバーコーターで剥離処理ＰＥＴフィルム上に塗布し、乾燥させて、異方性導電フィルムを得た。得られた異方性導電フィルムを、抵抗測定用の線を有する全面アルミ蒸着ガラス基板と２０μｍピッチに銅パターンを形成したポリイミドフィルム基板間に挟み込み、導電性微粒子を粒子径の２０％変形させ、２００℃の圧着条件で熱圧着して測定試料を作製した。この試料について、電極間の抵抗値（初期抵抗値）を評価した。また、測定試料を、温度８０℃、湿度９０％で１０００時間放置した後の電極間の抵抗値についても同様に測定し、下記式により抵抗値上昇率を求めた。
抵抗値上昇率（％）＝［（温度８０℃、湿度９０％、１０００時間後抵抗値）−（初期抵抗値）］／（初期抵抗値）×１００
初期抵抗値について、下記基準に基づき評価した。
○：５Ω以下
×：５Ωを超える
また、抵抗値上昇率について、接続信頼性として、下記基準に基づき評価した。
◎：１％以下
○：１％を超え３％以下
×：３％を超える
【００９８】
（２）導電性微粒子の製造
（２−１）製造例１
（基材粒子の製造）
冷却管、温度計、滴下口を備えた四つ口フラスコに、イオン交換水２４００部と、２５％アンモニア水４．０部、メタノール１２００部を入れ、撹拌下、滴下口から、重合性シラン化合物（単量体成分）として３−メタクリロキシプロピルトリメトキシシラン（ＭＰＴＭＳ）２８．５部とビニルトリメトキシシラン（ＶＴＭＳ）４１．５部の混合液を添加し、シラン化合物の加水分解、縮合反応を行って、ポリシロキサン粒子（シード粒子）の乳濁液を調製した。このポリシロキサン粒子の個数基準の平均粒子径は１．９５μｍであった。
【００９９】
次いで、乳化剤としてポリオキシエチレンスチレン化フェニルエーテル硫酸エステルアンモニウム塩（第一工業製薬社製「ハイテノール（登録商標）  ＮＦ−０８」）の２０％水溶液１．２部をイオン交換水１７．５部に溶解した溶液に、吸収モノマー（単量体成分）としてＤＶＢ９６０（新日鐵化学社製、ジビニルベンゼン含量９６質量％）１７．５部と、２，２’−アゾビス（２，４−ジメチルバレロニトリル）（和光純薬工業社製「Ｖ−６５」）１．２部とを溶解した溶液を加え、乳化分散させて吸収モノマーの乳化液を調製した。乳化分散の開始から２時間後、得られた乳化液を、ポリシロキサン粒子（シード粒子）の乳濁液中に添加して、さらに撹拌を行った。乳化液の添加から１時間後、混合液をサンプリングして顕微鏡で観察を行ったところ、ポリシロキサン粒子が吸収モノマーを吸収して肥大化していることが確認された。
【０１００】
次いで、ポリオキシエチレンスチレン化フェニルエーテル硫酸エステルアンモニウム塩の２０％水溶液６．０部を加え、窒素雰囲気下で反応液を６５℃まで昇温させて、６５℃で２時間保持し、単量体成分のラジカル重合を行った。ラジカル重合後の乳濁液を固液分離し、得られたケーキをイオン交換水、メタノールで洗浄した後、窒素雰囲気下２８０℃で１時間焼成し、基材粒子１を得た。基材粒子１の個数平均粒子径は２．５μｍであった。
【０１０１】
（導電性金属層の形成）
基材粒子１に、水酸化ナトリウム水溶液によるエッチング処理を施した後、二塩化スズ溶液に接触させ、その後、二塩化パラジウム溶液に浸漬させることにより（センシタイジング−アクチベーティング法）、パラジウム核を形成させた。パラジウム核を形成させた基材粒子１０部をイオン交換水５０００部に添加し、超音波照射により十分に分散させ、懸濁液を得た。この懸濁液を７０℃に加熱して撹拌しながら、７０℃に加熱したニッケルメッキ液４６０ｍＬを添加した。前記ニッケルメッキ液は、乳酸を３５．０ｇ／Ｌ、コハク酸を５５．０ｇ／Ｌ、硫酸ニッケルを１１０．０ｇ／Ｌ、次亜リン酸ナトリウムを２３０ｇ／Ｌ含有しておりｐＨは４．６に調整されていた。液温を７０℃で保持し、水素ガスの発生が停止したことを確認してから、６０分間撹拌した。その後、固液分離を行い、イオン交換水、メタノールの順で洗浄することにより、ニッケルメッキを施した導電性微粒子１を得た。導電性微粒子１の導電性金属層（ニッケル層）の膜厚は１２５ｎｍで、導電性金属層のリン濃度は７．０質量％であった。
【０１０２】
（２−２）製造例２
製造例１において、ニッケルメッキ液を、乳酸を５２．５ｇ／Ｌ、リンゴ酸を１０．５ｇ／Ｌ、硫酸ニッケルを１１０．０ｇ／Ｌ、次亜リン酸ナトリウムを２３０ｇ／Ｌ（ｐＨは４．６に調整）に変更した以外は、製造例１と同様の方法によりニッケルメッキを施した導電性微粒子２を得た。導電性微粒子２の導電性金属層（ニッケル層）の膜厚は１２５ｎｍで、導電性金属層のリン濃度は１１．０質量％であった。
【０１０３】
（２−３）製造例３
（基材粒子の製造）
冷却管、温度計、滴下口を備えた四つ口フラスコに、イオン交換水１８００部と、２５％アンモニア水２４部、メタノール６００部を入れ、撹拌下、滴下口から、重合性シラン化合物（単量体成分）として３−メタクリロキシプロピルトリメトキシシラン（ＭＰＴＭＳ）５０部を添加し、３−メタクリロキシプロピルトリメトキシシランの加水分解、縮合反応を行って、メタクリロイル基を有するポリシロキサン粒子（シード粒子）の乳濁液を調製した。このポリシロキサン粒子の個数基準の平均粒子径は１．２５μｍであった。
【０１０４】
次いで、乳化剤としてポリオキシエチレンスチレン化フェニルエーテル硫酸エステルアンモニウム塩（第一工業製薬社製「ハイテノール（登録商標）  ＮＦ−０８」）の２０％水溶液５．０部をイオン交換水２００部に溶解した溶液に、吸収モノマー（単量体成分）としてスチレン１６０部および１，６−ヘキサンジオールジメタクリレート（ＨＸＤＭＡ）４０部と、２，２’−アゾビス（２，４−ジメチルバレロニトリル）（和光純薬工業社製「Ｖ−６５」）２．５部とを溶解した溶液を加え、乳化分散させて吸収モノマーの乳化液を調製した。乳化分散の開始から２時間後、得られた乳化液を、ポリシロキサン粒子（シード粒子）の乳濁液中に添加して、さらに撹拌を行った。乳化液の添加から１時間後、混合液をサンプリングして顕微鏡で観察を行ったところ、ポリシロキサン粒子が吸収モノマーを吸収して肥大化していることが確認された。
【０１０５】
次いで、ポリオキシエチレンスチレン化フェニルエーテル硫酸エステルアンモニウム塩の２０％水溶液１２．５部とイオン交換水１０００部を加え、窒素雰囲気下で反応液を６５℃まで昇温させて、６５℃で２時間保持し、単量体成分のラジカル重合を行った。ラジカル重合後の乳濁液を固液分離し、得られたケーキをイオン交換水、メタノールで洗浄した後、窒素雰囲気下１２０℃で２時間真空乾燥し、基材粒子２を得た。基材粒子２の個数平均粒子径は２．５μｍであった。
【０１０６】
（導電性金属層の形成）
次いで、製造例１の導電性金属層の形成において、基材粒子２を用いて、ニッケルメッキ液量を２７０ｍＬに変更した以外は、製造例１と同様の方法によりニッケルメッキを施した導電性微粒子３を得た。導電性微粒子３の導電性金属層（ニッケル層）の膜厚は７５ｎｍで、導電性金属層のリン濃度は６．５質量％であった。
【０１０７】
（２−４）製造例４
製造例３において、ニッケルメッキ液の組成を、乳酸を５２．２ｇ／Ｌ、リンゴ酸を１０．５ｇ／Ｌ、硫酸ニッケルを１１０．０ｇ／Ｌ、次亜リン酸ナトリウムを２３０ｇ／Ｌ（ｐＨは４．５に調整）に変更した以外は、製造例３と同様の方法によりニッケルメッキを施した導電性微粒子４を得た。導電性微粒子４の導電性金属層（ニッケル層）の膜厚は７５ｎｍで、導電性金属層のリン濃度は１５．０質量％であった。
【０１０８】
（２−５）製造例５
（基材粒子の製造）
製造例３の基材粒子２の製造において、吸収モノマーの種類と使用量を、スチレン１００部および１，６−ヘキサンジオールジメタクリレート（ＨＸＤＭＡ）１００部に変更したこと以外は、製造例３と同様の方法により基材粒子３を得た。基材粒子３の個数平均粒子径は２．５μｍであった。
【０１０９】
（導電性金属層の形成）
次いで、製造例２の導電性金属層の形成において、基材粒子３を用いて、ニッケルメッキ液量を７３０ｍＬに変更した以外は、製造例２と同様の方法によりニッケルメッキを施した導電性微粒子５を得た。導電性微粒子５の導電性金属層（ニッケル層）の膜厚は２００ｎｍで、導電性金属層のリン濃度は１２．０質量％であった。
【０１１０】
（２−６）製造例６
（基材粒子の製造）
製造例１の基材粒子１の製造において、ポリシロキサン粒子（シード粒子）の分散液を調製するにあたり、イオン交換水の使用量を２８００部に、メタノールの使用量を８００部に変更したこと以外は、製造例１と同様の方法により基材粒子４を得た。なお、シード粒子の個数基準の平均粒子径は１．５１μｍであり、基材粒子４の個数平均粒子径は２．０μｍであった。
【０１１１】
（導電性金属層の形成）
次いで、製造例２の導電性金属層の形成において、基材粒子４を用いて、ニッケルメッキ液のｐＨを４．４に変更した以外は、製造例２と同様の方法によりニッケルメッキを施した導電性微粒子６を得た。導電性微粒子６の導電性金属層（ニッケル層）の膜厚は１００ｎｍで、導電性金属層のリン濃度は１６．０質量％であった。
【０１１２】
（２−７）製造例７
（基材粒子の製造）
製造例３の基材粒子２の製造において、ポリシロキサン粒子（シード粒子）の分散液を調製するにあたり、イオン交換水の使用量を２１００部に、メタノールの使用量を３００部に変更したこと以外は、製造例３と同様にしてメタクリロイル基を有する重合性ポリシロキサン粒子（シード粒子）の分散液を調製した。このポリシロキサン粒子の個数基準の平均粒子径は０．７５μｍであった。さらに、吸収モノマーの種類と使用量をスチレン２００部に変更し、乾燥温度を８０℃に、乾燥時間を４時間に変更したこと以外は、製造例２と同様にシード粒子への吸収モノマーの吸収およびラジカル重合を行うことによって、基材粒子５を得た。基材粒子５の個数平均粒子径は１．５μｍであった。
【０１１３】
（導電性金属層の形成）
次いで、製造例２の導電性金属層の形成において、基材粒子５を用いて、ニッケルメッキ液量を３６０ｍＬ、ニッケルメッキ液のｐＨを４．５に変更した以外は、製造例１と同様の方法によりニッケルメッキを施した導電性微粒子７を得た。導電性微粒子７の導電性金属層（ニッケル層）の膜厚は７５ｎｍで、導電性金属層のリン濃度は１５．０質量％であった。
【０１１４】
（２−８）製造例８
（基材粒子の製造）
製造例３の基材粒子２の製造において、ポリシロキサン粒子（シード粒子）の分散液を調製するにあたり、イオン交換水の使用量を１６００部に、メタノールの使用量を８００部に変更したこと以外は、製造例３と同様の方法により基材粒子６を得た。なお、シード粒子の個数基準の平均粒子径は１．４０μｍであり、基材粒子６の個数平均粒子径は２．８μｍであった。
【０１１５】
（導電性金属層の形成）
次いで、製造例１の導電性金属層の形成において、基材粒子６を用いて、ニッケルメッキ液量を２３０ｍＬ、ニッケルメッキ液の組成を、グリシン３８ｇ／Ｌ、酢酸ナトリウム５７．０ｇ／Ｌ、硫酸ニッケル１１０．０ｇ／Ｌ、次亜リン酸ナトリウム２３０ｇ／Ｌ（ｐＨは５．８に調整）に変更した以外は、製造例１と同様の方法によりニッケルメッキを施した導電性微粒子８を得た。導電性微粒子８の導電性金属層（ニッケル層）の膜厚は７０ｎｍで、導電性金属層のリン濃度は５．５質量％であった。
【０１１６】
（２−９）製造例９
（基材粒子の製造）
製造例８の基材粒子６の製造において、吸収モノマーの種類と使用量を、スチレン１００部および１，６−ヘキサンジオールジメタクリレート（ＨＸＤＭＡ）１００部に変更したこと以外は、製造例８と同様の方法により基材粒子７を得た。基材粒子７の個数平均粒子径は２．８μｍであった。
【０１１７】
（導電性金属層の形成）
次いで、製造例１の導電性金属層の形成において、基材粒子７を用いて、ニッケルメッキ液量を３６０ｍＬ、ニッケルメッキ液のｐＨを５．０に変更した以外は、製造例１と同様の方法によりニッケルメッキを施した導電性微粒子９を得た。導電性微粒子９の導電性金属層（ニッケル層）の膜厚は１１０ｎｍで、導電性金属層のリン濃度は９．０質量％であった。
【０１１８】
（２−１０）製造例１０
製造例９と同様の方法により基材粒子７を得た。次いで、製造例１の導電性金属層の形成において、基材粒子７を用いて、ニッケルメッキ液量を５２０ｍＬに変更した以外は、製造例１と同様の方法によりニッケルメッキを施した導電性微粒子１０を得た。導電性微粒子１０の導電性金属層（ニッケル層）の膜厚は１６０ｎｍで、導電性金属層のリン濃度は６．２質量％であった。
【０１１９】
（２−１１）製造例１１
製造例１と同様の方法により導電性微粒子１（ニッケルメッキ粒子）を得た。次いで、導電性微粒子１（ニッケルメッキ粒子）を、シアン化金カリウムを５ｇ／Ｌ、クエン酸三ナトリウムを１２ｇ／Ｌ、エチレンジアミン４酢酸４ナトリウムを１０ｇ／Ｌ含有する置換金メッキ液に加え、０．０２μｍの金メッキ厚みになるまで置換金メッキを行い、ニッケルメッキと金メッキを施した導電性微粒子１１を得た。導電性微粒子１１の導電性金属層（ニッケル層＋金層）の膜厚は１３０ｎｍで、導電性金属層のリン濃度は７．２質量％であった。
【０１２０】
（２−１２）製造例１２
製造例３と同様の方法により基材粒子２を得た。次いで、製造例８の導電性金属層の形成において、基材粒子２を用いて、ニッケルメッキ液量を２７０ｍＬ、ニッケルメッキ液のｐＨを６．３に変更した以外は、製造例８と同様の方法によりニッケルメッキを施した導電性微粒子１２を得た。導電性微粒子１２の導電性金属層（ニッケル層）の膜厚は７５ｎｍで、導電性金属層のリン濃度は３．０質量％であった。
【０１２１】
（２−１３）製造例１３
製造例５と同様の方法により基材粒子３を得た。次いで、製造例８の導電性金属層の形成において、基材粒子３を用いて、ニッケルメッキ液量を７３０ｍＬ、ニッケルメッキ液のｐＨを５．８に変更した以外は、製造例８と同様の方法によりニッケルメッキを施した導電性微粒子１３を得た。導電性微粒子１３の導電性金属層（ニッケル層）の膜厚は２００ｎｍで、導電性金属層のリン濃度は５．０質量％であった。
【０１２２】
（２−１４）製造例１４
製造例９と同様の方法により基材粒子７を得た。次いで、製造例１の導電性金属層の形成において、基材粒子７を用いて、ニッケルメッキ液量を９８０ｍＬに変更した以外は、製造例２と同様の方法によりニッケルメッキを施した導電性微粒子１４を得た。導電性微粒子１４の導電性金属層（ニッケル層）の膜厚は３００ｎｍで、導電性金属層のリン濃度は１０．０質量％であった。
【０１２３】
（２−１５）製造例１５
製造例３と同様の方法により基材粒子２を得た。次いで、製造例２の導電性金属層の形成において、基材粒子２を用いて、ニッケルメッキ液量を２７０ｍＬ、ニッケルメッキ液のｐＨを４．２に変更した以外は、製造例２と同様の方法によりニッケルメッキを施した導電性微粒子１５を得た。導電性微粒子１５の導電性金属層（ニッケル層）の膜厚は７５ｎｍで、導電性金属層のリン濃度は１９．０質量％であった。
【０１２４】
（２−１６）製造例１６
（基材粒子の製造）
製造例３の基材粒子２の製造において、ポリシロキサン粒子（シード粒子）の分散液を調製するにあたり、イオン交換水の使用量を１４００部に、メタノールの使用量を１０００部に変更したこと以外は、製造例３と同様にしてメタクリロイル基を有する重合性ポリシロキサン粒子（シード粒子）の分散液を調製した。このポリシロキサン粒子の個数基準の平均粒子径は１．６０μｍであった。さらに、吸収モノマーの種類と使用量をスチレン１００部および１，６−ヘキサンジオールジメタクリレート（ＨＸＤＭＡ）１００部に変更したこと以外は、製造例２と同様にシード粒子への吸収モノマーの吸収およびラジカル重合を行うことによって、基材粒子８を得た。基材粒子８の個数平均粒子径は３．２μｍであった。
【０１２５】
（導電性金属層の形成）
次いで、製造例１の導電性金属層の形成において、基材粒子８を用いて、ニッケルメッキ液量を１０００ｍＬに変更した以外は、製造例１と同様の方法によりニッケルメッキを施した導電性微粒子１６を得た。導電性微粒子１６の導電性金属層（ニッケル層）の膜厚は３５０ｎｍで、導電性金属層のリン濃度は６．０質量％であった。
【０１２６】
（２−１７）製造例１７
製造例１６と同様の方法により基材粒子８を得た。次いで、製造例２の導電性金属層の形成において、基材粒子８を用いて、ニッケルメッキ液量を１０００ｍＬに変更した以外は、製造例１と同様の方法によりニッケルメッキを施した導電性微粒子１７を得た。導電性微粒子１７の導電性金属層（ニッケル層）の膜厚は３５０ｎｍで、導電性金属層のリン濃度は１２．０質量％であった。
【０１２７】
【表１】
0005951977.tif 000007
【０１２８】
（３）評価
製造例１〜１１で得られた導電性微粒子は、基材粒子の平均粒子径が１．０μｍ〜２．８μｍと微細であるにも関わらず、Ｋｍ／Ｋｃの比を２．０以下に調整することにより、異方性導電材料として用いた場合に初期抵抗値と接続信頼性に優れるものとなった。一方、製造例１２〜１５で得られた導電性微粒子は、Ｋｍ／Ｋｃの比が２．０より大きく、接続信頼性の低いものとなった。なお、製造例１６〜１７の導電性微粒子は、基材粒子の平均粒子径が大きく、Ｋｍ／Ｋｃの比が２以下であっても２より大きくても、接続信頼性に優れるものとなった。
【産業上の利用可能性】
【０１２９】
本発明の導電性微粒子は、例えば、ＬＣＤ用導通スペーサや、異方性導電フィルム、異方性導電ペースト、異方性導電接着剤、異方性導電インク等の異方性導電材料に好適に用いられる。